(57)【要約】【課題】非晶性ポリエステル樹脂に優れた耐フォギング性や柔軟性を付与することができる非晶性ポリエステル樹脂用可塑剤、並びに耐フォギング性、相溶性、柔軟性に優れた、自動車内装部品等に有用な非晶性ポリエステル樹脂組成物の提供。【解決手段】ヒドロキシ芳香族カルボン酸エステル及びヒドロキシ脂環族カルボン酸エステルから選ばれる少なくとも１種のエステルで、分子量６００以上のエステルを含有する非晶性ポリエステル樹脂用可塑剤、及びこれを含有する非晶性ポリエステル樹脂組成物。【選択図】  なし【特許請求の範囲】
【請求項１】
ヒドロキシ芳香族カルボン酸エステル及びヒドロキシ脂環族カルボン酸エステルから選ばれる少なくとも１種のエステルで、分子量６００以上のエステルを含有する非晶性ポリエステル樹脂用可塑剤。
【請求項２】
エステルが、下記（ａ）成分と（ｂ）成分とのエステルである請求項１記載の可塑剤。
（ａ）  一般式（Ｉ）
【化１】
2004217746.tif 000006
（式中、Ｘは水素原子、水酸基、炭素数１〜２２のアルキル基、アルケニル基又はアルコキシ基、あるいはハロゲン原子を示し、ｎ及びｍはそれぞれ１以上の整数で、ｎ＋ｍ＝５である。ｐは０〜３の整数を示す。）
で表されるヒドロキシ芳香族カルボン酸、１分子中に１個以上の水酸基及びカルボキシル基を有するヒドロキシ縮合多環式芳香族カルボン酸、ヒドロキシ脂環族カルボン酸又はこれらカルボン酸の無水物あるいは炭素数１〜３の低級アルキルエステルから選ばれる少なくとも１種。
（ｂ）脂肪族アルコール、脂環族アルコール、芳香族アルコール、フェノール及びアルキルフェノールから選択されるヒドロキシ化合物、あるいはこれらヒドロキシ化合物のアルキレンオキサイド付加物（アルキレン基の炭素数２〜４、アルキレンオキサイド平均付加モル数０より大きく３０以下）、又はポリカーボネートジオールから選ばれる少なくとも１種。
【請求項３】
（ａ）成分が、ｐ−ヒドロキシ安息香酸、サリチル酸、４−ヒドロキシメチル安息香酸、５−ヒドロキシイソフタル酸、３−ヒドロキシ−２−ナフトエ酸、２−ヒドロキシ−５−メチル安息香酸又はこれらの炭素数１〜３の低級アルキルエステルである請求項２記載の可塑剤。
【請求項４】
（ｂ）成分が、一般式（ＩＩ）
【化２】
2004217746.tif 000007
（式中、Ｙ及びＺは炭素数１〜８のアルキル基又はアルケニル基を示し、同一でも異なっていてもよい。）
で表される脂肪族２価アルコール、１分子中に３個以上の水酸基を有する炭素数３〜３０の多価アルコール、１分子中に２個の水酸基あるいはメチロール基を有する脂環族ジオールから選択されるヒドロキシ化合物のアルキレンオキサイド付加物（アルキレン基の炭素数２〜４、水酸基１個当たりのアルキレンオキサイド平均付加モル数０より大きく１０以下）から選ばれる少なくとも１種である請求項２又は３記載の可塑剤。
【請求項５】
（ｂ）成分が、一般式（ＩＩＩ）
【化３】
2004217746.tif 000008
（式中、ｑは２〜６の整数を示す。）
で表される繰り返し構造単位を含み、両末端が水酸基であるポリカーボネートジオールである請求項２又は３記載の可塑剤。
【請求項６】
非晶性ポリエステル樹脂が自動車内装部品用である請求項１〜５のいずれかの項記載の可塑剤。
【請求項７】
非晶性ポリエステル樹脂と、請求項１〜６のいずれかの項記載の可塑剤とを含有する非晶性ポリエステル樹脂組成物。
【発明の詳細な説明】
【０００１】
【発明の属する技術分野】
本発明は、非晶性ポリエステル樹脂用可塑剤、並びに耐フォギング性、相溶性、柔軟性に優れた、特に自動車内装部品等に有用な非晶性ポリエステル樹脂組成物に関する。
【０００２】
【従来の技術】
自動車のインスツルメントパネルやドアトリム等の内装表皮材は、従来、軟質ＰＶＣが主流であったが、近年材料の軽量化の観点からオレフィン系熱可塑性エラストマーが使われ始めている。しかし、この可塑性エラストマーはキズがつきやすいという欠点があり、可塑剤を配合した非晶性ポリエステル系材料が検討され始めた。
【０００３】
乗用車の場合、特に夏の炎天下では締め切った車内の温度はかなり高温になるが、インスツルメントパネルの表皮はガラスを介してであるが直射日光に曝されるためかなりの高温になる。このような状況下ではフォギング、すなわちインスツルメントパネル表皮等の中の可塑剤等の添加剤が高温下で揮発、昇華し、フロントガラス等に付着してガラスを曇らせる現象が問題となる。
【０００４】
非晶性ポリエステル樹脂用可塑剤として、特許文献１にはフタル酸エステルやトリメリット酸エステル等が開示されている。自動車内装部品等に適した質感を有する非晶性ポリエステル樹脂組成物を得るためには優れた柔軟性が必要となるが、これらの可塑剤を樹脂へ添加しても、樹脂への相溶性が悪いために、耐ブリード性と柔軟性とを両立した樹脂組成物を得ることができず、更に耐フォギング性が良好でないという欠点がある。また、特許文献２には特定のエーテル化合物が開示されているが相溶性や耐フォギング性が十分ではない。
【０００５】
【特許文献１】
特許第２９８６１９７号公報
【特許文献２】
特開２００１−１５１９９６号公報
【０００６】
【発明が解決しようとする課題】
本発明の課題は、非晶性ポリエステル樹脂に優れた耐フォギング性や柔軟性を付与することができる非晶性ポリエステル樹脂用可塑剤、並びに耐フォギング性、相溶性、柔軟性に優れた、自動車内装部品等に有用な非晶性ポリエステル樹脂組成物を提供することにある。
【０００７】
【課題を解決するための手段】
本発明は、ヒドロキシ芳香族カルボン酸エステル及びヒドロキシ脂環族カルボン酸エステルから選ばれる少なくとも１種のエステルで、分子量６００以上のエステルを含有する非晶性ポリエステル樹脂用可塑剤、及びこの可塑剤と、非晶性ポリエステル樹脂とを含有する非晶性ポリエステル樹脂組成物を提供する。
【０００８】
【発明の実施の形態】
［可塑剤］
本発明の可塑剤は、ヒドロキシ芳香族カルボン酸エステル及びヒドロキシ脂環族カルボン酸エステルから選ばれる少なくとも１種のエステルで、分子量６００以上のエステル（以下本発明のエステルという）を含有する。
【０００９】
本発明のエステルの分子量は、耐フォギング性、相溶性及び柔軟性の観点から、６００〜３０００が好ましく、７００〜２０００が更に好ましく、７００〜１５００が特に好ましい。
【００１０】
本発明のエステルとしては、下記（ａ）成分と（ｂ）成分とのエステルが好ましい。
（ａ）  一般式（Ｉ）
【００１１】
【化４】
2004217746.tif 000002
【００１２】
（式中、Ｘは水素原子、水酸基、炭素数１〜２２のアルキル基、アルケニル基又はアルコキシ基、あるいはハロゲン原子を示し、ｎ及びｍはそれぞれ１以上の整数で、ｎ＋ｍ＝５である。ｐは０〜３の整数を示す。）
で表されるヒドロキシ芳香族カルボン酸、１分子中に１個以上の水酸基及びカルボキシル基を有するヒドロキシ縮合多環式芳香族カルボン酸、ヒドロキシ脂環族カルボン酸又はこれらカルボン酸の無水物あるいは炭素数１〜３の低級アルキルエステルから選ばれる少なくとも１種。
（ｂ）脂肪族アルコール、脂環族アルコール、芳香族アルコール、フェノール及びアルキルフェノールから選択されるヒドロキシ化合物、あるいはこれらヒドロキシ化合物のアルキレンオキサイド付加物（アルキレン基の炭素数２〜４、アルキレンオキサイド平均付加モル数０より大きく３０以下）、又はポリカーボネートジオールから選ばれる少なくとも１種。
【００１３】
本発明のエステルを構成する（ａ）成分において、一般式（Ｉ）で表されるヒドロキシ芳香族カルボン酸としては、ｐ−ヒドロキシ安息香酸、サリチル酸、４−ヒドロキシメチル安息香酸、５−ヒドロキシイソフタル酸、２−ヒドロキシ−３−メチル安息香酸、２−ヒドロキシ−５−メチル安息香酸、２，４−ジヒドロキシ安息香酸、２，３−ジヒドロキシ安息香酸、３，４，５−トリヒドロキシ安息香酸、４−ヒドロキシ−３−メトキシ安息香酸等が挙げられ、ヒドロキシ縮合多環式芳香族カルボン酸としては、３−ヒドロキシ−２−ナフトエ酸、１−ヒドロキシ−２−ナフトエ酸、１，４−ジヒドロキシ−２−ナフトエ酸等が挙げられ、ヒドロキシ脂環族カルボン酸としては、４−ヒドロキシシクロヘキサン酸等が挙げられる。
【００１４】
これら（ａ）成分の中では、ｐ−ヒドロキシ安息香酸、サリチル酸、４−ヒドロキシメチル安息香酸、５−ヒドロキシイソフタル酸、３−ヒドロキシ−２−ナフトエ酸、２−ヒドロキシ−５−メチル安息香酸又はこれらの炭素数１〜３の低級アルキルエステルが好ましく、更にｐ−ヒドロキシ安息香酸、サリチル酸又はこれらの炭素数１〜３の低級アルキルエステルが好ましく、特にサリチル酸又はこれらの炭素数１〜３の低級アルキルエステルが好ましい。
【００１５】
本発明のエステルを構成する（ｂ）成分において、非晶性ポリエステル樹脂との相溶性の観点から、一般式（ＩＩ）
【００１６】
【化５】
2004217746.tif 000003
【００１７】
（式中、Ｙ及びＺは炭素数１〜８のアルキル基又はアルケニル基を示し、同一でも異なっていてもよい。）
で表される脂肪族２価アルコール、１分子中に３個以上の水酸基を有する炭素数３〜３０の多価アルコール、１分子中に２個の水酸基あるいはメチロール基を有する脂環族ジオールから選択されるヒドロキシ化合物のアルキレンオキサイド付加物（アルキレン基の炭素数２〜４、水酸基１個当たりのアルキレンオキサイド平均付加モル数０より大きく１０以下）から選ばれる少なくとも１種、あるいは一般式（ＩＩＩ）
【００１８】
【化６】
2004217746.tif 000004
【００１９】
（式中、ｑは２〜６の整数を示す。）
で表される繰り返し構造単位（以下構造単位（ＩＩＩ）という）を含み、両末端が水酸基であるポリカーボネートジオールが好ましい。
【００２０】
一般式（ＩＩ）で表される脂肪族２価アルコールとしては、ネオペンチルグリコール、２−ブチル−２−エチル−１，３−プロパンジオール等が挙げられる。１分子中に３個以上の水酸基を有する炭素数３〜３０の多価アルコールとしては、炭素数３〜３０、好ましくは３〜１２のグリセリン又はポリグリセリン、ソルビトール、ソルビタン、トリメチロールプロパン、ペンタエリスリトール等が挙げられ、トリメチロールプロパン、ペンタエリスリトールが好ましい。また、１分子中に２個の水酸基あるいはメチロール基を有する脂環族ジオールとしては、シクロヘキサンジオール、シクロヘキサンジメタノール、シクロペンタンジオール、シクロペンタンジメタノール、シクロヘプタンジオール、シクロヘプタンジメタノール等が挙げられ、シクロヘキサンジオール、シクロヘキサンジメタノールが好ましい。
【００２１】
またアルキレンオキサイド付加物としては、エチレンオキサイド付加物、プロピレンオキサイド付加物が好ましく、エチレンオキサイド付加物が特に好ましい。水酸基１個当たりのアルキレンオキサイドの平均付加モル数は、０より大きく１０以下であり、１〜８が好ましく、１〜６が特に好ましい。
【００２２】
また構造単位（ＩＩＩ）を含むポリカーボネートジオールの中では、ｑが２〜６から選ばれる１種の構造単位（ＩＩＩ）、好ましくはｑが４〜６から選ばれる１種の構造単位（ＩＩＩ）を含む化合物、ｑが２〜６から選ばれる２種の構造単位（ＩＩＩ）、好ましくはｑ＝５と６、又はｑ＝４と６の構造単位（ＩＩＩ）を含む化合物、ｑが２〜６から選ばれる３種の構造単位（ＩＩＩ）、好ましくはｑ＝４、５及び６の３種の構造単位（ＩＩＩ）を含む化合物等が挙げられる。これらの中では、非晶性ポリエステル樹脂との相溶性と柔軟性付与の観点から、ｑ＝４〜６の構造単位（ＩＩＩ）を含むものが好ましく、異なる整数ｑを有する２種以上の構造単位（ＩＩＩ）を含むものが更に好ましく、ｑ＝４〜６から選ばれる２種以上の構造単位（ＩＩＩ）を含むものが特に好ましい。また、異なる整数ｑを有する２種以上の構造単位（ＩＩＩ）を含む場合、これらはランダム状に結合していても、あるいはブロック状に結合していてもよい。更に、非晶性ポリエステル樹脂との相溶性の観点から、１種の構造単位（ＩＩＩ）のモル分率は８５％以下が好ましく、更に７０％以下が好ましく、特に６０％以下が好ましい。
【００２３】
このポリカーボネートジオールの平均分子量は、非晶性ポリエステル樹脂との相溶性の観点から４００〜３０００が好ましく、更に６００〜２５００が好ましく、特に８００〜２０００が好ましい。尚、この平均分子量は、ポリカーボネートジオールの水酸基価から求めた数平均分子量である。
【００２４】
本発明のエステルは上記のような（ａ）成分と（ｂ）成分とのエステル化反応又はエステル交換反応によって得られるが、具体的な製造法としては、（ｂ）成分がポリカーボネートジオール以外の場合は、例えば、（ａ）成分と（ｂ）成分とを、酸化ジブチルスズ等の有機金属系触媒を、（ａ）成分と（ｂ）成分の合計仕込量に対して０．０１〜０．５重量％使用し、（ｂ）成分を（ａ）成分より過剰に仕込み、１９０〜２３０℃でエステル化反応を行い、反応後に水蒸気蒸留を行って過剰の（ｂ）成分を留去する方法、一般式（Ｉ）で表される芳香族モノカルボン酸のメチルエステルである（ａ）成分と（ｂ）成分とを、酸化ジブチルスズ等の有機金属系触媒を、（ａ）成分と（ｂ）成分の合計仕込量に対して０．０１〜０．５重量％使用し、１６０〜２１０℃でエステル交換反応を行う方法、またメタンスルホン酸等の酸触媒を、（ａ）成分と（ｂ）成分の合計仕込量に対して０．１〜１重量％使用し、（ｂ）成分を（ａ）成分より過剰に仕込み、１００〜１５０℃でエステル化反応を行い、反応後に酸触媒と当量の水酸化ナトリウムで中和処理を行い、後に水蒸気蒸留を行って過剰の（ｂ）成分を留去し、ろ過を行う方法等が挙げられる。また、（ｂ）成分がポリカーボネートジオールの場合は、例えば、（ａ）成分と（ｂ）成分とを、酸化ジブチルスズ等の有機金属系触媒を、（ａ）成分と（ｂ）成分の合計仕込量に対し０．０１〜０．５重量％使用し、１９０〜２３０℃でエステル化反応を行う方法、過剰の一般式（Ｉ）で表される芳香族モノカルボン酸のメチルエステルである（ａ）成分と（ｂ）成分とを、酸化ジブチルスズ等の有機金属系触媒を、（ａ）成分と（ｂ）成分の合計仕込量に対し０．０１〜０．５０重量％使用し、１７０〜２３０℃でエステル交換反応を行い、反応後に水蒸気蒸留を行って過剰の（ａ）成分を留去する方法等が挙げられる。エステルは部分エステルでも全エステルでも良く、樹脂との相溶性及び耐熱性の観点から全エステルが好ましい。
【００２５】
本発明のエステルは、耐フォギング性、樹脂との相溶性及び柔軟性の観点から、（ａ）成分がｐ−ヒドロキシ安息香酸又はサリチル酸であり、（ｂ）成分が１分子中に３個以上の水酸基を有する炭素数３〜３０の多価アルコール又は１分子中に２個の水酸基あるいはメチロール基を有する脂環族ジオールのエチレンオキサイド付加物及び／又はプロピレンオキサイド付加物、あるいはｑ＝４〜６から選ばれる２種以上の構造単位（ＩＩＩ）を含むポリカーボネートジオールである組合せ、特に（ａ）成分がサリチル酸であり、（ｂ）成分がトリメチロールプロパン、ペンタエリスリトール又はシクロヘキサンジメタノールのエチレンオキサイド付加物、あるいはｑ＝４〜６から選ばれる２種以上の構造単位（ＩＩＩ）を含み、１種の構造単位のモル分率が８５％以下のポリカーボネートジオールである組合せから得られるエステルが好ましい。
【００２６】
本発明の可塑剤は、本発明のエステル以外に、本発明のエステル製造における未反応分である（ａ）成分や（ｂ）成分、あるいは本発明のエステル以外のエステル等を含有することができる。
【００２７】
本発明のエステル以外のエステルとしては、ジプロピレングリコールジベンゾエート、エチレングリコールジベンゾエート、ネオペンチルグリコールジベンゾエート、ポリオキシエチレンメチルエーテルアジピン酸ジエステル等が挙げられる。
【００２８】
本発明の可塑剤中の、本発明のエステルの含有量は、本発明の目的を達成する観点から、好ましくは５０重量％以上であり、より好ましくは７０重量％以上であり、さらに好ましくは９０重量％以上である。
【００２９】
［非晶性ポリエステル樹脂］
本発明において「非晶性ポリエステル樹脂」とは、下記で定義される半結晶化時間が５分以上のポリエステル樹脂をいう。
【００３０】
＜半結晶化時間＞
まずアルミニウムパンにポリエステル樹脂を１５ｍｇ秤取り、示差走査熱量測定（ＤＳＣ）装置を使用し、３００℃まで３００℃／分の速度で加熱し融解させる。直ちに３００℃／分の速度で１６０℃まで冷却を行い、１６０℃に達した時点で時間計測を開始し、設定温度を１６０℃に保持しながら、そのＤＳＣ曲線で観測される結晶化の発熱ピークトップに達した時間を半結晶化時間と定義する。
【００３１】
ここで用いられるＤＳＣ装置としては、昇温速度が３００℃／分以上、液体窒素・液体ヘリウム等を使用した冷却速度が３００℃／分以上が可能な装置であればいずれでも良く、例えば、Ｐｅｒｋｉｎ−Ｅｌｍｅｒ社製ＤＳＣユニット  ＤＳＣ７等を用いることができる。
【００３２】
結晶性のポリエステル樹脂であるポリエチレンテレフタレートは、１６０℃での半結晶化時間が５０秒程度であり、カレンダー加工は行うことができない。本発明において、非晶性ポリエステル樹脂は、カレンダー加工を可能にする観点から、半結晶化時間が５分以上の樹脂が適当であり、より好ましくは１０分以上の樹脂であり、さらに好ましくは１２時間経過しても結晶化のピークが全く認められない（以下、半結晶化時間は無限大という）ポリエステル樹脂である。
【００３３】
本発明に係わる非晶性ポリエステル樹脂は、通常のポリエステル樹脂の加工温度が２７０〜２８０℃であるのに比べて加工温度が低く、２００℃以下、好ましくは１６０〜１９０℃の条件でも加工できるものであり、加工性が良好で、カレンダー加工が可能である。尚、ここで加工温度とは、樹脂の成形可能な温度をいい、例えば、カレンダー加工法であれば、樹脂の成形可能なロール表面の温度に相当するものである。
【００３４】
非晶性ポリエステル樹脂の具体例としては、（Ａ）テレフタル酸又はその低級アルキルエステル（アルキル基の炭素数１〜３で、例えばテレフタル酸ジメチル等）（以下（Ａ）成分という）、（Ｂ）エチレングリコール（以下（Ｂ）成分という）、及び（Ｃ）テレフタル酸又はその低級アルキルエステル以外のジカルボン酸又はその低級アルキルエステル（アルキル基の炭素数１〜３）（以下（Ｃ）成分という）を共重合してなるポリエステル樹脂；（Ａ）成分、（Ｂ）成分、及び（Ｄ）エチレングリコール以外のグリコール成分（以下（Ｄ）成分という）を共重合してなるポリエステル樹脂；（Ａ）成分、（Ｂ）成分、（Ｃ）成分、及び（Ｄ）成分を共重合してなるポリエステル樹脂等が挙げられる。
【００３５】
上記（Ｃ）成分としては、芳香族ジカルボン酸、脂環族ジカルボン酸、脂肪族ジカルボン酸及びこれらの低級アルキルエステル等から選ばれる１種以上が挙げられ、芳香族ジカルボン酸としては、イソフタル酸、フタル酸、２，６−ナフタレンジカルボン酸、１，５−ナフタレンジカルボン酸、ビス（４，４’−カルボキシフェニル）メタン、アントラセンジカルボン酸、４，４’−ジフェニルエーテルジカルボン酸等が挙げられる。脂環族ジカルボン酸としては、１，４−シクロヘキサンジカルボン酸、４，４’−ジシクロヘキシルジカルボン酸等が挙げられる。脂肪族ジカルボン酸としては、アジピン酸、セバシン酸、アゼライン酸、ダイマー酸等が挙げられる。これらの（Ｃ）成分の中では、イソフタル酸及びその低級アルキルエステルが好ましい。
【００３６】
上記（Ｄ）成分としては、１，４−シクロヘキサンジメタノール、プロピレングリコール、１，５−ペンタンジオール、１，６−ヘキサンジオール、ネオペンチルグリコール、デカメチレングリコール、４，４’−ジシクロヘキシルヒドロキシメタン、４，４’−ジシクロヘキシルヒドロキシプロパン、ビスフェノールＡエチレンオキサイド付加ジオール、ポリエチレンオキサイドグリコール、ポリプロピレンオキサイドグリコール等から選ばれる１種以上が挙げられる。
【００３７】
本発明に係わる非晶性ポリエステル樹脂におけるジカルボン酸成分は、好ましくは芳香族ジカルボン酸成分が６０モル％以上であり、更に好ましくは上記（Ａ）成分が６０モル％以上である。また、グリコール成分は、好ましくは上記（Ｂ）成分が６０モル％以上である。
【００３８】
本発明に係わる非晶性ポリエステル樹脂のガラス転移温度は５０〜８５℃が好ましく、６０〜８５℃が更に好ましい。
【００３９】
本発明に係わる非晶性ポリエステル樹脂として、イーストマンケミカル社製のＴＳＵＮＡＭＩ  ＧＳ１，ＧＳ２，ＧＳ３，ＧＳ４等を用いることができる。
【００４０】
［非晶性ポリエステル樹脂組成物］
本発明の非晶性ポリエステル樹脂組成物は、上記のようなエステルを含有する本発明の可塑剤と非晶性ポリエステル樹脂とを含有する。本発明の可塑剤の含有量は、非晶性ポリエステル樹脂１００重量部に対し、柔軟性、耐ブリード性及び経済性の観点から、好ましくは１〜７０重量部、更に好ましくは３〜５０重量部、特に好ましくは５〜３０重量部である。
【００４１】
本発明の組成物は、上記以外に、滑剤等の他の成分を含有することができる。滑剤としては、ステアリン酸アミド、エチレンビス（ステアリン酸アミド）、エチレンビス（ラウリン酸アミド）等のアミド類、ポリエチレンワックス等の炭化水素系ワックス類、ステアリン酸等の脂肪酸類、グリセロールエステル等の脂肪酸エステル類、ステアリン酸カルシウム等の金属石鹸類、モンタン酸ワックス等のエステルワックス類、アルキルベンゼンスルホン酸塩等の芳香環を有するアニオン型界面活性剤、ポリオキシエチレンアルキルエーテル硫酸塩等のアルキレンオキサイド付加部分を有するアニオン型界面活性剤等が挙げられる。滑剤の含有量は、非晶性ポリエステル樹脂１００重量部に対し、０．０５〜３重量部が好ましく、０．１〜１．５重量部が更に好ましい。
【００４２】
本発明の組成物は、上記以外の他の成分として、帯電防止剤、防曇剤、光安定剤、紫外線吸収剤、顔料、無機充填剤、防カビ剤、抗菌剤、発泡剤、難燃剤、上記本発明の可塑剤以外の可塑剤等を、本発明の目的達成を妨げない範囲で含有することができる。
【００４３】
本発明の組成物は、加工性が良好で、例えば１６０〜１９０℃等の低温で加工することができるため、カレンダー加工も可能であり、また可塑剤の分解も起こりにくい。本発明の組成物は、フィルムやシートに成形して、各種用途に用いることができ、特に自動車内装部品用として好適である。
【００４４】
【実施例】
実施例１〜４及び比較例１〜３
非晶性ポリエステル樹脂（ＴＳＵＮＡＭＩ  ＧＳ２：イーストマンケミカル社製、ガラス転移温度８１℃、半結晶化時間は無限大）１００重量部、表１に示す種類と量の可塑剤、滑剤としてエチレンビス（ラウリン酸アミド）１．５重量部からなる組成物を１６０℃の４インチロールで１５分間混練した。その後、１９０℃の熱プレスにて厚さ０．５ｍｍのシートを調製し、このシートからテストピースを切り取った。
【００４５】
得られたテストピースについて下記方法で柔軟性、耐フォギング性及び表面状態を評価した。これらの結果を表１に示す。
【００４６】
＜柔軟性＞
テストピースを３号ダンベルで打ち抜き、引張速度２００ｍｍ／ｍｉｎで引張試験を行い、１００％モジュラスで示した。
【００４７】
＜耐フォギング性＞
ＩＳＯ−６４５２準拠のガラス曇り（フォギング）試験装置に５０ｍｍ×１００ｍｍ×０．５ｍｍの板状試験片をセットし、加熱温度９０℃、加熱時間２０時間で処理した。前記の処理により得られた試験片をＪＩＳ−Ｋ７１０５規定の積分球式光線透過率測定装置を用い、下式で求められる曇価を測定した。この値が小さいほど耐フォギング性は良好である。
【００４８】
曇価（％）＝［拡散光透過率／全光線透過率］×１００
＜表面状態（ブリードの有無）＞
テストピース（５０ｍｍ×１００ｍｍ×０．５ｍｍ）を４０℃の恒温室に７日間放置し、その表面における可塑剤のブリードの有無を肉眼で観察した。
【００４９】
【表１】
2004217746.tif 000005
【００５０】
＊１：ＰＯＥ（ｎ）はポリオキシエチレンｎモル付加物を示す。
＊２：  ポリカーボネートジオール［商品名ＰＣＤＬ（Ｌ５６５１）、旭化成工業（株）製、平均分子量９８４、構造単位（ＩＩＩ）のモル分率は（ｑ＝５）／（ｑ＝６）＝５０／５０］のサリチル酸ジエステル
【００５１】
【発明の効果】
本発明の可塑剤を含有する非晶性ポリエステル樹脂組成物は、耐フォギング性、相溶性及び柔軟性に優れ、特に高温に曝される自動車内装部品等に有用である。